(57)【要約】      （修正有）【課題】消臭効果のある漆喰組成物を用いた漆喰粘着シートの提供。【解決手段】合成樹脂製フィルム基材１の一方の表面に、消石灰、着色・体質顔料及び水溶性結合材樹脂を含有する漆喰顔料層２が、８０〜２００ｇ／ｍ２の塗布量にて設けられており、合成樹脂製フィルム基材１の他方の表面には、粘着剤層３及び剥離ライナー４がこの順に積層されており、漆喰顔料層２を構成する固形分のうち、着色・体質顔料の割合が２１〜２６重量％で、水溶性結合材樹脂の割合が３３〜４２重量％で、消石灰の割合が３６〜４３重量％である漆喰粘着シート。合成樹脂製フィルム基材１と漆喰顔料層２の間には、着色・体質顔料及び水溶性結合材樹脂を含有するアンカー層５が設けられても良い漆喰粘着シート。【選択図】図２
2017039895.tif 000002
【特許請求の範囲】
【請求項１】
合成樹脂製フィルム基材の一方の表面に、消石灰、着色・体質顔料及び水溶性結合材樹脂を含有する漆喰顔料層が、８０〜２００ｇ／ｍ２の塗布量にて設けられており、前記合成樹脂製フィルム基材の他方の表面に、粘着剤層及び剥離ライナーがこの順に積層されており、前記漆喰顔料層を構成する固形分のうち、前記着色・体質顔料の割合が２１〜２６重量％で、前記水溶性結合材樹脂の割合が３２〜４３重量％で、前記消石灰の割合が３６〜４３重量％であることを特徴とする漆喰粘着シート。
【請求項２】
ＪＩＳ  Ｚ０２３７に従って測定された前記粘着剤層のステンレスに対する２４時間後の粘着力が、２３℃×５０％ＲＨの条件で７〜２３Ｎ／２５ｍｍであり、しかも、前記漆喰粘着シートの巾方向中央に、互いに平行な２本の切れ目が全巾に渡って設けられており、当該２本の切れ目の間隔が、当該喰粘着シートの巾の長さに対して１．６％〜１７％であることを特徴とする請求項１に記載の漆喰粘着シート。
【請求項３】
前記粘着剤層が、タイラー標準ふるいのメッシュに対応した表面凹凸を有しており、前記表面凹凸における凹部の線巾が５０〜３５０μｍで、深さが１２〜４０μｍであり、当該表面凹凸における方形状の凸部の一辺の長さが１３０〜３５０μｍであることを特徴とする請求項１又は２に記載の漆喰粘着シート。
【請求項４】
前記合成樹脂製フィルム基材と前記漆喰顔料層との間に、着色・体質顔料及び水溶性結合材樹脂を含有するアンカー層が１５〜５０ｇ／ｍ２の塗布量にて設けられていることを特徴とする請求項１〜３のいずれか１項に記載の漆喰粘着シート。
【発明の詳細な説明】
【技術分野】
【０００１】
本発明は、合成樹脂製フィルム基材の表面に、調湿・消臭効果のある漆喰組成物を塗布することにより形成された漆喰顔料層を有し、当該フィルム基材の裏面側に粘着加工が施された漆喰粘着シートに関するものである。
【背景技術】
【０００２】
これまでに、漆喰の優れた調湿性や消臭効果を利用して、建築物の内壁や外壁に漆喰組成物を塗布することが広く行われてきているが、漆喰の施工には熟練を要する左官作業が必要であり、施工コストがかかるという問題点があった。
そこで、水性塗料を用いて塗り重ね塗装を行っても塗りムラが目立たない塗装方法として、例えば下記の特許文献１には、異なる構造の２つの塗装ローラを用いて、消石灰を含む漆喰組成物を一定の塗布量で、モルタル等の被塗面に塗布することにより、塗りムラが生じず、左官仕上げ風の模様仕上げができる方法が開示されている。
【０００３】
しかしながら、上記の仕上げ方法の場合であっても、下塗り時と上塗り時の塗布量をそれぞれ管理しなければならず、漆喰塗料を塗装する手間と負担が大きく、作業者によって仕上がりにばらつきが生じることがあるといった問題点があった。
【先行技術文献】
【特許文献】
【０００４】
【特許文献１】特許第５０７５８５７号公報
【発明の概要】
【発明が解決しようとする課題】
【０００５】
本発明の課題は、上記の従来技術における問題点を解決し、漆喰の施工業者でなくても誰でも簡単に施工を行うことができ、漆喰塗料を塗装する手間や負担を軽減することが可能な漆喰粘着シートを提供することである。
本発明者は、合成樹脂製フィルム基材の表面に、特定割合の顔料（着色顔料及び／又は体質顔料）と水溶性結合材樹脂（水溶性バインダー）と消石灰（水酸化カルシウム、Ｃａ(ＯＨ)2）を含む漆喰組成物を一定の塗布量となるようにして塗布することにより漆喰顔料層を形成させ、前記フィルム基材の裏面側に粘着加工を施すことにより得られた漆喰粘着シートが、施工性に優れ、又、優れた調湿性及び消臭効果を発揮することを見出して、本発明を完成した。
【課題を解決するための手段】
【０００６】
上記の課題を解決可能な本発明の漆喰粘着シートは、合成樹脂製フィルム基材の一方の表面に、消石灰、着色・体質顔料及び水溶性結合材樹脂を含有する漆喰顔料層が、８０〜２００ｇ／ｍ２の塗布量にて設けられており、前記合成樹脂製フィルム基材の他方の表面に、粘着剤層及び剥離ライナーがこの順に積層されており、前記漆喰顔料層を構成する固形分のうち、前記着色・体質顔料の割合が２１〜２６重量％で、前記水溶性結合材樹脂の割合が３２〜４３重量％で、前記消石灰の割合が３６〜４３重量％であることを特徴とする。
【０００７】
又、本発明は、前記の特徴を有する漆喰粘着シートにおいて、ＪＩＳ  Ｚ０２３７に従って測定された前記粘着剤層のステンレスに対する２４時間後の粘着力が、２３℃×５０％ＲＨの条件で７〜２３Ｎ／２５ｍｍであり、しかも、前記漆喰粘着シートの巾方向中央に、互いに平行な２本の切れ目が全巾に渡って設けられており、当該２本の切れ目の間隔が、当該喰粘着シートの巾の長さに対して１．６％〜１７％であることを特徴とするものである。
【０００８】
又、本発明は、前記の特徴を有する漆喰粘着シートにおいて、前記粘着剤層が、タイラー標準ふるいのメッシュに対応した表面凹凸を有しており、前記表面凹凸における凹部の線巾が５０〜３５０μｍで、深さが１２〜４０μｍであり、当該表面凹凸における方形状の凸部の一辺の長さが１３０〜３５０μｍであることを特徴とするものである。
【０００９】
更に、本発明は、前記の特徴を有する漆喰粘着シートにおいて、前記合成樹脂製フィルム基材と前記漆喰顔料層との間に、着色・体質顔料及び水溶性結合材樹脂を含有するアンカー層が１５〜５０ｇ／ｍ２の塗布量にて設けられていることを特徴とするものでもある。
【発明の効果】
【００１０】
本発明によれば、漆喰の施工業者でなくても誰でも簡単に、施工面の大きさに合わせて粘着シートを切断した後、剥離ライナーを剥がして施工面を覆うようにして貼るだけで施工を行うことができ、漆喰塗料を塗布する手間や負担を削減することが可能で、漆喰粘着シートを建築物のあらゆる内壁に貼着することによって、消臭効果、シックハウス化合物成分（例えばホルムアルデヒド）の分解効果、調湿効果、防カビ効果、抗菌効果が発揮される。
尚、本発明の漆喰粘着シートは、コーティングにより漆喰顔料層の形成が行えるので生産性が良く、シート裏面側に容易に粘着加工を施すことができる。
【図面の簡単な説明】
【００１１】
【図１】本発明の漆喰粘着シートの好ましい一例における層構成を示す図である。
【図２】図１における合成樹脂製フィルム基材１と漆喰顔料層２との間にアンカー層５が設けられた本発明の漆喰粘着シートの層構成を示す図である。
【発明を実施するための形態】
【００１２】
以下、本発明の漆喰粘着シートの詳細を、図１を用いて説明する。
図１に示されるように、本発明の漆喰粘着シートにあっては、合成樹脂製フィルム基材１の一方の表面（図面においては上側）に、消石灰、着色・体質顔料及び水溶性結合材樹脂を含有する漆喰顔料層２が設けられており、この漆喰顔料層２の塗布量は８０〜２００ｇ／ｍ２であり、層厚みとしては６０〜１４０μｍ程度である。漆喰顔料層２の塗布量が８０ｇ／ｍ２未満である場合には、充分な調湿効果、消臭効果、シックハウス化合物成分の分解効果が発揮されず、逆に、漆喰顔料層２の塗布量が２００ｇ／ｍ２を超えると、漆喰粘着シートを湾曲させた際に漆喰顔料層２に亀裂が生じ易くなり、漆喰顔料層２が平滑な表面をもつ合成樹脂製フィルム基材１から剥がれ落ち易くなる、または比熱の大きい水溶性溶剤である塗料のため、乾燥時間の増加、生産速度の低下などシートの生産性において好ましくない。
本発明の漆喰粘着シートを構成する合成樹脂製フィルム基材１としては、表面平均粗さＲａが０．３μｍ以下である平滑性ならびに汎用性に優れるフィルムであって、フィルム厚みが１５〜２５０μｍ程度の合成樹脂製フィルム基材が挙げられ、一般的にはポリエチレンテレフタレート（ＰＥＴ）フィルムやポリ塩化ビニルフィルムが使用されるが、これに限定されるものではない。
本発明の漆喰粘着シートは、基材が合成樹脂製フィルムであるので、紙繊維基材の場合に比べて基材強度が大きく、耐久性があり、再剥離性も良好である。
【００１３】
尚、本発明における漆喰顔料層２を形成させるためのコーティング方法としては、ナイフ式又はロール回転式連続コーティング法が好ましく、漆喰顔料層２を形成させるのに適した塗料の粘度としては、Ｂ型粘度計において室温、回転速度５．０ｒｐｍの条件で２０００〜５０００ｍＰａ・ｓ、かつ室温、回転速度２０ｒｐｍの条件で９００〜２０００ｍＰａ・ｓであることが好ましい。塗料の粘度が上記値よりも低くなると塗工時に液だれや発泡、はじきが発生する、もしくは塗料を調製時に顔料の分散不良が発生するため好ましくない。また粘度が上記値よりも高くなると塗工スジが発生する、もしくはレベリング不良が発生するため好ましくない。
【００１４】
本発明では、漆喰顔料層２中に含まれる消石灰として、漆喰材料として市販されているものが広く利用でき、水酸化カルシウムを含有した市販の漆喰塗料を用いることによって漆喰顔料層２を形成することができる。この際、良好な消臭効果が発揮されるための、漆喰顔料層２を構成する固形分中の消石灰の配合量は３６〜４３重量％の範囲内、好ましくは３８〜４２重量％の範囲内である。
本発明では、漆喰顔料層２中に含まれる着色・体質顔料は、着色顔料であっても、体質顔料であっても、着色顔料と体質顔料の両方から成るものであっても良い。
この際、着色顔料としては無機の白色顔料が好ましく、一般的なものとしては酸化チタンやタルク、炭酸カルシウム、シリカ等が挙げられるが、これに限定されるものではない。
更に、漆喰顔料層２中に含まれる体質顔料としては公知のものが種々使用でき、一般的なものとしては炭酸カルシウムや石膏、水酸化アルミニウム、硫酸バリウム、炭酸バリウム等が挙げられるが、これらに限定されるものではない。
尚、本発明において、上記の着色顔料及び／又は体質顔料の配合量は、漆喰顔料層を構成する固形分中に２１〜２６重量％の範囲内、好ましくは２３〜２５重量％の範囲内である。
【００１５】
又、漆喰顔料層２中に含まれる水溶性結合材樹脂としては、水性の被膜形成性樹脂を種々用いることができるが、アクリル樹脂、ポリビニルアルコール樹脂、ウレタン樹脂、ポリエステル樹脂等が好ましく、これらは１種又は２種以上使用することができる。
この水溶性結合材樹脂の配合量は、漆喰顔料層を構成する固形分中に３２〜４３重量％の範囲内、好ましくは３４〜３９重量％の範囲内であり、上記の配合量が３２重量％未満の場合には基材表面との密着不良や脆性剥がれが生じ、逆に、上記の配合量が４３重量％を超えると、水溶性結合材樹脂が漆喰顔料粒子の表面を覆うため漆喰顔料層の消臭効果が低下する。尚、水溶性結合材樹脂の配合量が上記の範囲の場合、良好な塗装作業性及び被膜形成性も得られる。
本発明では、漆喰顔料層２を形成させるための塗料として、市販の漆喰塗料に水溶性結合材樹脂を添加・混合することによって調製したものを使用することができ、適した塗料としては、例えば、関西ペイント社製の漆喰塗料（アクリル樹脂エマルション、商品名：アレスシックイ、固形分６９重量％、水酸化カルシウム３０重量％含有）１００重量部に、市販のポリビニルアルコール（ポバール、ＰＶＡ）３〜１５重量部を添加・混合したものが挙げられる。
【００１６】
本発明の漆喰粘着シートを構成する合成樹脂製フィルム基材１の他方の表面（図面においては下側）には、粘着剤層３を介して剥離ライナー４が剥離可能に積層されており、これによって、本発明の漆喰粘着シートを任意の対象物に貼着することが可能となる。
本発明では、必要とされる粘着力に応じて、粘着剤層３を構成する粘着剤の種類や層厚みを適宜選択することができるが、一般的な粘着剤層３としては、アクリル樹脂系粘着剤を１５〜４０μｍ程度の厚みで塗布することにより形成された層が挙げられる。
本発明では、ＪＩＳ  Ｚ０２３７に従って測定された粘着剤層３のステンレスに対する２４時間後の粘着力が、２３℃×５０％ＲＨの条件で７〜２３Ｎ／２５ｍｍの範囲内であることが好ましい。この際、上記粘着力が７Ｎ／２５ｍｍ未満であると粘着力が弱く、漆喰粘着シートが剥がれ易くなり、逆に２３Ｎ／２５ｍｍを超えると、貼り直しや使用後の廃棄処分を行う際に漆喰粘着シートが剥がれにくく、剥離時に基材破壊が生じ易くなる。
また本発明では、貼付時に仮留めやエア抜け性能など作業性を向上させるため、粘着剤層の表面にタイラー標準ふるいのメッシュ状の凹凸が形成されていることが好ましく、この表面凹凸における凹部の線巾（メッシュ線部の巾に対応する）が５０〜３５０μｍで、深さが１２〜４０μｍで、当該表面凹凸における方形状の凸部（メッシュの目開き部に対応する）の一辺の長さが１３０〜３５０μｍであることが好ましい。
【００１７】
本発明の漆喰粘着シートを構成する剥離ライナーの素材には限定はなく、好ましくは紙、ＰＥＴ、ポリオレフィンなどを用いることができる。貼付施工時の貼り合わせの隙間や位置合わせを容易にするため、剥離ライナーに、巾が漆喰粘着シート製品の巾に対して１．６％から１７％になるように、製品の中央部かつ一方向のみに互いに平行な２本の切れ目を入れ（裏罫と呼ばれる）、施工時はその切れ目をいれた部分のみを剥がして被着体に貼り付け、漆喰粘着シートの位置合わせをした後に残りの剥離ライナーを剥がして施工するようにすることが好ましい。
上記裏罫の巾が漆喰粘着シート製品の巾に対して１．６％未満であると比較的に重量が重いシート製品の仮留めができず、落下するので好ましくない。上記裏罫の巾が１７％以上になるとリワーク（貼り直し）する際に、シートにしわが発生する、もしくは漆喰顔料層が剥がれるなどの支障を来たすので好ましくない。
【００１８】
図２には、図１における合成樹脂製フィルム基材１と漆喰顔料層２との間に、合成樹脂製フィルム基材１と漆喰顔料層２との接着性を高める目的でアンカー層５が設けられた本発明の漆喰粘着シートの層構成が示されている。このアンカー層５は、消石灰を含まず、着色・体質顔料及び水溶性結合材樹脂を含有する塗料を塗布することによって形成された層であり、この塗布量は１５〜５０ｇ／ｍ２で、層厚みとしては１０〜３５μｍ程度である。
このようなアンカー層５を形成させるための塗料としては、市販の漆喰塗料用アンカーコーティング液を使用することができ、例えば、関西ペイント社製のアンカーコーティング液（アクリル樹脂エマルション、商品名：アレスシックイシーラーネオ、固形分６６．５重量％で、そのうち樹脂固形分は１８．５重量％）が使用できる。
このアンカー層５を形成させる際のコーティング方法としては、漆喰顔料層２の場合と同様、ナイフ式又はロール回転式連続コーティング法が一般的である。
本発明では、このようなアンカー層５を設けた場合、漆喰顔料層２の塗布量（塗布厚み）を８０〜２００ｇ／ｍ２とすることが好ましく、漆喰顔料層２を構成する成分の配合割合は、図１の場合と同じである。
【実施例】
【００１９】
実施例１：漆喰粘着シートの製造例
漆喰顔料層を形成させるための塗料として、市販のアクリル樹脂系漆喰塗料（関西ペイント社製、商品名：アレスシックイ、固形分６９重量％、着色・体質顔料１８重量％、アクリル樹脂エマルション２０重量％、水酸化カルシウム３０重量％、添加剤１重量％含有）１００重量部に、ポリビニルアルコール（日本合成化学工業社製、ゴーセネックス品番：ＬＷ−２００）を、以下の表１に記載される量にて添加・混合し、組成の異なる塗料をそれぞれ調製した。尚、この表１には、上記で調製した塗料についての、Ｂ型粘度計を用いて回転速度２．５ｒｐｍ及び２０ｒｐｍの条件にて測定された粘度も示されている。
そして、合成樹脂製フィルム基材として、市販のポリエチレンテレフタレートフィルム（東洋紡社製クリスパーＫ２４１１厚さ７５μｍ、Ｒａ＝０．２μｍ）を準備し、上記の塗料をそれぞれ、漆喰顔料層が１００ｇ／ｍ２となるようにして上記フィルム基材の一方の表面にナイフ式コーティング法にて塗布し、乾燥を行った。その後、上記フィルム基材の他方の表面に市販のアクリル系粘着剤を２５μｍの厚みになるようにして塗布することにより粘着層を形成し、この粘着剤層を保護するために市販の剥離ライナーを積層して漆喰粘着シートを製造した。
【００２０】
実施例２：漆喰粘着シートの密着性評価試験と消臭性能試験結果
上記実施例１で得られた漆喰粘着シートの密着性はＪＩＳ  Ｋ５６００の基盤目試験（クロスカット法）を採用して評価した。
また消臭性能試験は上記実施例１で得られた漆喰粘着シートのそれぞれを１００×１２０ｍｍの大きさに切断し、予めニンニクを密閉系のガラス製サンプル瓶に投入して８０℃、１時間放置した後、サンプル瓶からニンニクを取り出して所定サイズの漆喰粘着シートに入れ替えて更に８０℃、１時間が経過した後、ブレスチェッカー（株式会社タニタ社製、ＨＣ−２１２Ｍ）をサンプル瓶内に設置して消臭の度合を測定した。
ブレスチェッカーは臭気の元となる硫化物を検知する測定器で臭気の度合、スケールはレベル０〜５まであり、０が無臭、数値が増加するほど臭気が強くなる。その結果を以下の表１に示す。
【００２１】
【表１】
2017039895.tif 000003
【００２２】
実施例の番号４の組成物の漆喰顔料層と同配合の固形分をもつ塗液において固形分／水溶媒比を変化させた時の粘度とコーティング適性評価の結果を表２に示す。
【００２３】
【表２】
2017039895.tif 000004
【００２４】
漆喰粘着シート製品の巾に対する裏罫の巾を最適化した結果を表３に示す。
【００２５】
【表３】
2017039895.tif 000005
【００２６】
上記表１の結果から、漆喰層の塗料の固形分に対して水溶性結合材樹脂（アクリル樹脂＋ポリビニルアルコール樹脂）の割合が３２〜４３重量％で、消石灰の割合が３６〜４３重量％で、着色・体質顔料の割合が２１〜２６重量％の範囲において有効な消臭性能が確認され、各成分の割合が上記の範囲にある本発明の漆喰粘着シートは、硫化物を吸着分解し、消臭性能を有するものであることが確認された。
尚、上記の結果は、合成樹脂製フィルム基材と漆喰顔料層との間にアンカー層が設けられていない層構成を有した漆喰粘着シートについての消臭性能試験結果であるが、アンカー層を設けた層構成を有する漆喰粘着シートの場合にも同様の消臭性能が確認された。
【産業上の利用可能性】
【００２７】
本発明の漆喰粘着シートを用いることによって、施工業者によらない簡易施工が可能となり、誰でも簡単に左官仕上げ風の壁面を作ることができる。そして、本発明の漆喰粘着シートを壁面に貼着することにより、簡単に消臭性能を有した空間（部屋）作りを行うことが可能であるので、本発明の漆喰粘着シートは非常に有用である。
【符号の説明】
【００２８】
１  合成樹脂製フィルム基材
２  漆喰顔料層
３  粘着剤層
４  剥離ライナー
５  アンカー層
【図１】
2017039895.tif 000006
【図２】
2017039895.tif 000007